(57)【要約】  歯科クラウンおよびブリッジを作製するシステムおよび方法は、１つ以上の原型歯を選択する工程と、軟質であり撓ませることが可能な材料を用いて原型歯の周囲で型を形成する工程と、患者の歯の模型内に型を配置する工程と、模型の上下をともに締めつけて噛み合わせを形成する工程と、型から原型歯を取り外す工程と、型の内壁に未乾燥の磁器加え、型を振動させて切端を形成する工程と、未乾燥の磁器を加えて本体を形成する工程と、未硬化の本体にフレームワークを押し入れる工程と、型を振動させて水分を除去する工程と、磁器を乾燥させて、型から成型された磁器製クラウンまたはブリッジを取り外す工程と、余分な磁器を切除し、必要に応じて磁器を縁領域に加える工程と、オーブン内でクラウンまたはブリッジを加熱乾燥して、半硬化したときに取り出す工程と、半硬化した磁器を彫刻および成形する工程とを含む。【選択図】なし【特許請求の範囲】
【請求項１】
歯科クラウンおよびブリッジを作製する方法であって、
少なくとも１つの原型歯を選択する工程と、
軟質であり可撓性を有する成型材料を用いて選択された前記原型歯を包んで型を形成する工程と、
患者の歯の予め作製しておいた模型内に前記型を配置する工程であって、前記模型は、前記患者の上の歯と前記患者の下の歯との複製物である上の歯と下の歯とを含む、工程と、
模型の対向する前記歯に前記型を押し付けて、対向する前記歯の噛み合わせを形成するように、前記模型の前記上の歯と前記下の歯とをともに動かす工程と、
前記歯科クラウンまたはブリッジを形成するための型の空所を設けるための前記型から前記少なくとも１つの原型歯を取り外す工程と、
型の空所の内壁に未乾燥の磁器材料を塗布する工程と、
前記クラウンまたはブリッジの切端を形成する前記磁器材料の薄い層を形成するために、前記型を振動させる工程と、
未乾燥の磁器を加えて前記形成された切端に少なくとも部分的に充填することによって、前記クラウンまたはブリッジの本体を設ける工程と、
前記本体を構成している前記未乾燥の磁器に予め作製しておいたフレームワークを押し入れる工程と、
前記型を振動させて前記未乾燥の磁器から水分を除去する工程と、
前記磁器を乾燥させる工程と、
成型された磁器製クラウンまたはブリッジを前記型から取り外す工程と、
前記磁器材料が４０％〜７０％硬化するまで前記成型されたクラウンまたはブリッジを加熱乾燥するために、前記成型されたクラウンまたはブリッジを磁器用オーブンに入れる工程と、
前記磁器材料が部分的に硬化した状態で前記成型されたクラウンまたはブリッジを前記オーブンから取り出す工程と、および
完成形状にするために、前記成型されたクラウンまたはブリッジを彫刻および成形する工程と
を備える方法。
【請求項２】
少なくとも１つの原型歯を選択する工程は、
前記患者の歯の前記予め作製しておいた模型の、前記クラウンまたはブリッジをフィットさせる箇所に１つ以上の原型歯を配置する工程と、
前記１つ以上の原型歯を、前記予め作製しておいた模型中の隣接する歯および対向する歯と比較する工程と、および
前記予め作製しておいた模型において複製されている前記患者の隣接する歯および対向する歯の寸法、形状および生体構造に合致する前記少なくとも１つの原型歯を選択する工程と
をさらに備える請求項１に記載の方法。
【請求項３】
前記型から前記成型された磁器製クラウンまたはブリッジを取り外す工程の後に前記クラウンまたはブリッジの下縁領域に沿って余分な磁器を切除する工程
をさらに備える請求項１に記載の方法。
【請求項４】
前記型から前記成型された磁器製クラウンまたはブリッジを取り外す工程の後に前記クラウンまたはブリッジの下縁領域に沿って磁器を加える工程
をさらに備える請求項１に記載の方法。
【請求項５】
前記成型されたクラウンまたはブリッジを彫刻および成形する工程の後に２回目の加熱乾燥のために前記成型されたクラウンまたはブリッジを前記磁器用オーブンに入れる工程
をさらに備える請求項１に記載の方法。
【請求項６】
歯科クラウンおよびブリッジを作製する方法であって、
過剰に大きい寸法を有する型の空所を形成するために軟質であり可撓性を有する成型材料を用いて型を形成する工程と、
過剰に大きい寸法を有する成型されたクラウンまたはブリッジを形成するために前記型の空所の内壁に未乾燥の磁器材料を塗布する工程と、
前記クラウンまたはブリッジの切端を形成する前記磁器材料の薄い層を形成するために前記型を振動させる工程と、
未乾燥の磁器を加えて前記形成された切端に少なくとも部分的に充填することによって、前記クラウンまたはブリッジの本体を設ける工程と、
前記本体を構成している前記未乾燥の磁器に予め作製しておいたフレームワークを押し入れる工程と、
前記未乾燥の磁器から水分を除去するために、前記型を振動させる工程と、
前記磁器を乾燥させる工程と、
前記過剰に大きい寸法を有する成型された磁器製クラウンまたはブリッジを前記型から取り外す工程と、
前記磁器材料が５０％〜８０％硬化するまで前記成型されたクラウンまたはブリッジを加熱乾燥するために、前記過剰に大きい寸法を有する成型されたクラウンまたはブリッジを磁器用オーブンに入れる工程と、
前記磁器材料が部分的に硬化した状態で前記過剰に大きい寸法を有する成型されたクラウンまたはブリッジを前記オーブンから取り出す工程と、
フライス盤を用いた前記成型された磁器製クラウンまたはブリッジの高精度切削および形成にＣＡＤ  ＣＡＭシステムを使用する工程と
を備える方法。
【発明の詳細な説明】
【技術分野】
【０００１】
本発明は歯科クラウンおよびブリッジを作製するシステムおよび方法を対象とし、特に、大幅に時間を短縮し、優れた形状を有して生体構造的かつ生命活動的に最盛期の美観を有する優れた審美歯科クラウンおよびブリッジを作製する作業を単純化するシステムおよび方法を対象とする。
【背景技術】
【０００２】
クラウンおよびブリッジの作製は常に時間を要する高コストのプロセスであり、このプロセスは症例毎にフィットするクラウンおよびブリッジをあつらえるのに莫大な数の技術に優れた（技工）労務者を必要としてきた。従来では、徐々に乾燥して凝縮した粉体になるセラミック粉体と液とのペースト状混合物を技工士が用意することが必要である。乾燥の際、技工士はペースト状混合物を成型および彫刻して、置換されようとしている天然歯に相似する形状にしなければならず、さらに言えば、全セラミック製クラウンの場合には、技工士はクラウンを取り付ける残根の形状を整合させることもしなければならない。成形作業が時間を要し困難であるだけでなく、歯の色を互いに合わせる、すなわち、作製されている歯に隣接する天然歯に合わせるための色の調合の適切化の問題もある。多くの例で、完成したクラウンまたはブリッジは生命活動をしているような外観を持たず、残った歯と容易に見分けられる。
【発明の概要】
【課題を解決するための手段】
【０００３】
歯科クラウンおよびブリッジを作製するシステムでは、１０分未満で容易に形成されるシリコン組成物または軟質であり可撓性を有する同様の材料を用いる。軟質材料を本当の歯または義歯（いずれも以下「原型歯」と称する）を覆って成型してクラウン型および噛み合わせ型を形成する。これにより所望の完全な生体構造形状が提供される。その後、軟質のクラウンまたはブリッジ型を患者の歯の予め作製しておいた模型内に配置する。次に、軟質型が模型の対向する歯に嵌合するように模型の上下の歯同士を押しつけ合う。これにより、対向する歯の噛み合わせと、完全な形状のクラウンまたはブリッジとが形成される。その後、原型歯（クラウン用）または原型歯（ブリッジ用）を軟質型から取り外し、未乾燥の磁器を型に入れる。次に、型を振動させて、咬合壁、頬壁、舌壁、顔面壁を含む薄い層で切端を形成する。その後、本体（すなわち、さらに加えられる未乾燥の磁器）を型に加え、可変速度振動機を用いて振動させる。次に、本体を形成する未乾燥の磁器または他の材料にフレームワークを完了位置または縁領域に達するまで押し入れる。型を振動させて、未乾燥の磁器から水分を除去する。これはティッシュを用いて行なうことができる。磁器が乾燥した後、撓ませることが可能な型を開いて軟質型から新しい歯（すなわちクラウンまたはブリッジ）を押し出すことによって、成型された磁器製クラウンまたはブリッジを取り外す。余分な磁器を下縁領域に沿って切り離し、必要に応じて縁領域に磁器を加えることが可能である。その後、成型された磁器製クラウンまたはブリッジを硬化時間の４０パーセント〜７０パーセントの時間だけ磁器用オーブン内で加熱乾燥する。その後、部分的に硬化したら、磁器クラウン／ブリッジを取り出す。このため、磁器材料はまだ柔らかく、仕上げに必要な場合に成形および彫刻して噛み合わせを調節するのが容易である。本発明の別の実施の形態では、ブロック形成または必要以上に大きく形成した（過剰に盛り上げた）クラウンまたはブリッジ（すなわち１個または複数個）を、軟質型を用いて成型し、硬化時間の５０％〜８０％でオーブンから取り出す。次に、ＣＡＤ  ＣＡＭシステムを用いてフライス盤による高精度切削および形成を可能にする。これにより、一切の手作業が必要ない。どちらの実施の形態でも、仕上げのためにクラウン／ブリッジに光沢処理を施してオーブンに再度入れることができる。
【発明が解決しようとする課題】
【０００４】
上記に鑑みて、本発明の第１の目的は、歯科クラウンおよびブリッジを製造する現在使用されているプロセスに標準的にかかる労力の５０パーセント〜８０パーセントを削減する歯科クラウンおよびブリッジを製造するシステムを提供することである。
【０００５】
本発明のさらなる目的は、完全に成形されて生体構造に正確なクラウンおよびブリッジを製造して、きわめて自然な外観を提供する歯科クラウンおよびブリッジを製造するシステムを提供することである。
【０００６】
本発明のさらなる目的は、シェードガイドに合致する審美的に生命活動をしているような所望の色の歯科クラウンおよびブリッジを製造するシステムを提供することである。
【０００７】
本発明のさらなる目的は、品質管理に優れた歯科クラウンおよびブリッジを製造するシステムを提供することである。
【０００８】
本発明のさらなる目的は、生命活動的に最盛期の美観を有する歯科クラウンおよびブリッジを製造するシステムを提供することである。
【０００９】
本発明のさらなる目的は、最高級の審美性を有する歯科クラウンおよびブリッジを製造するシステムを提供することである。
【００１０】
本発明のさらなる目的は、技術に優れた技工士が既存の技術、材料、機械およびシステムを用いて歯科クラウンおよびブリッジを形成するのに通常必要な時間の半分未満で、歯科補綴学の分野において高度に技術に優れた技工士の水準にある歯科クラウンおよびブリッジを平均的な歯科技工士が形成するのを可能にする歯科クラウンおよびブリッジを製造するシステムを提供することである。
【００１１】
本発明のさらなる目的は、材料（たとえば磁器）の研磨および盛り上げの必要がなく、材料を余計に浪費しない歯科クラウンおよびブリッジを製造するシステムを提供することである。
【００１２】
本発明のさらなる目的は、磁器用オーブンで加熱乾燥を複数回行なう必要がない歯科クラウンおよびブリッジを製造するシステムを提供することである。
【００１３】
本発明のさらなる目的は、高速エアタービンまたはブラシを用いてクラウンまたはブリッジに生体構造を彫刻する必要がない歯科クラウンおよびブリッジを製造するシステムを提供することである。
【００１４】
本発明のさらなる目的は、まさに生命活動をしているようなきわめて自然な外観を有する完全な解剖学的に正確な頬壁、舌壁、顔面壁を形成する歯科クラウンおよびブリッジを製造するシステムを提供することである。
【００１５】
本発明のさらなる目的は、関連技術における既存の技術およびシステムと比較して５０パーセント〜８０パーセントの時間を節約する歯科クラウンおよびブリッジを製造するシステムを提供することである。
【００１６】
本発明のさらなる目的は、１個（すなわち、１つの歯用のクラウン）または複数個を形成し、上下のブリッジを含む全顎にわたるリハビリテーション（ｆｕｌｌ  ｍｏｕｔｈ  ｒｅｈａｂｉｌｉｔａｔｉｏｎ）を実現するのに用いることができる歯科クラウンおよびブリッジを製造するシステムを提供することである。
【００１７】
本発明のさらなる目的は、最初にオーブンによって切端を固めることができ、次回、すなわち、異なる切端別に調合し、磁器の効果による色別に調合するプロセスで、クラウンの本体を固めることができる歯科クラウンおよびブリッジを製造するシステムを提供することである。
【００１８】
本発明のさらなる目的は、市販のいかなる歯科磁器製品とともにでも用いることができる歯科クラウンおよびブリッジを製造するシステムを提供することである。
【００１９】
本発明のさらなる目的は、金属製クラウンおよびブリッジまたはセラミック製クラウンおよびブリッジとともに用いることができる歯科クラウンおよびブリッジを製造するシステムを提供することである。
【００２０】
本発明のさらなる目的は、まさに生命活動をしているようであり審美的に好感を持てるものでありながら、ジルコニアコーピングに用いることができる歯科クラウンおよびブリッジを製造するシステムを提供することである。
【００２１】
本発明のさらなる目的は、ブロック形成または必要以上に大きく形成した（すなわち過剰に大きい寸法）歯形成物を軟質型内で成型した後、６０％〜８０％硬化させ、硬化時にＣＡＤ  ＣＡＭシステムを用いてフライス盤によって、完成したクラウンまたはブリッジを切削する歯科クラウンおよびブリッジを製造するシステムを提供することである。
【００２２】
本発明のさらなる目的は、ブリッジの隣接面間領域を分離して完全に歯の角を落とすことで、ベンチタイムを大幅に節約し、磁器用オーブンで加熱乾燥を多数回行なう必要がない歯科クラウンおよびブリッジを製造するシステムを提供することである。
【００２３】
本発明のこれらの目的および他の目的ならびに効果は、以下の詳細な説明を参照してより容易に理解される。
【発明を実施するための形態】
【００２４】
本発明は歯科クラウンおよびブリッジを作製するシステムおよび方法を対象とする。始めに、作製したクラウンまたはブリッジをフィットさせる特定の患者について、本物の歯または義歯（すなわち「原型歯」）を選択する。患者の生体構造に整合するように１つ以上の原型歯を選択する。クラウンまたはブリッジの作製の際には磁器材料の収縮を考慮してこの原型歯をわずかに大きくするべきである。次に、シリコン組成物または軟質であり可撓性を有する同様の材料を原型歯に覆って成型して、所望の完全な生体構造形状を提供するクラウンおよび噛み合わせ型を形成する。その後、予め作製しておいた患者の歯の模型内に軟質型を配置する。この模型は患者の上下の歯を複製したものである上下の歯を有する。次に、模型の上下の歯同士を押しつけ合って、対向する歯の噛み合わせと、完全な形状のクラウンまたはブリッジとを形成する。その後、１つの原型歯（または複数の原型歯）を軟質型から取り外し、原型歯を取り外した型の内壁（すなわち型の空所）に未乾燥の磁器の層を塗布する。次に、型を振動させて、咬合壁、頬壁、舌壁、顔面壁を含む薄い層で切端を形成する。次に、本体用の磁器材料を型にさらに加えて、可変速度振動機を用いて振動させる。その後、本体を形成する未乾燥の磁器または他の材料にフレームワークを完了位置または縁領域に達するまで押し入れる。フレームワークは、クラウンまたはブリッジを取り付ける患者の残根の形状と合致するように予め作製しておく。型を振動させ、ティッシュまたは他の方法を用いて未乾燥の磁器から水分を除去する。磁器が乾燥した後、撓ませることが可能な型を開いて軟質型からティッシュに向けて新しい歯（すなわちクラウンまたはブリッジ）を押し出すことによって、成型された磁器製クラウンまたはブリッジを型から取り外す。余分な磁器を下縁領域に沿って切り離す。必要に応じて縁領域に磁器を加えることが可能である。その後、成型された磁器製クラウンを硬化時間の４０パーセント〜７０パーセントの時間だけ磁器用オーブン内で加熱乾燥する。その後、部分的に硬化したら、磁器クラウン／ブリッジを取り出す。このため、磁器材料はまだ柔らかく、仕上げに必要な場合に成形および彫刻して噛み合わせを調節するのが容易である。本発明の別の実施の形態では、ブロック形成または必要以上に大きく形成した（過剰に盛り上げた）クラウンまたはブリッジ（すなわち１個または複数個）を、軟質型を用いて成型し、硬化時間の５０％〜８０％でオーブンから取り出す。次に、ＣＡＤ  ＣＡＭシステムを用いてフライス盤による高精度切削および形成を可能にする。これにより、一切の手作業が必要ない。どちらの実施の形態でも、仕上げのためにクラウン／ブリッジに光沢処理を施してオーブンに再度入れることができる。
【００２５】
本発明は好ましい実用的な実施の形態にしたがって示され説明されているが、均等論によって解釈される場合において以下の請求項で定義されるときを除いて、本開示からの逸脱が本発明の精神および範囲内で最大限に考慮され、逸脱は限定されないと解する。
【国際調査報告】
2020508164.tif 000002